(57)【特許請求の範囲】
【請求項１】
（Ａ）成分と（Ｂ）成分とを含有し、（Ａ）成分及び（Ｂ）成分の含有割合が前者：後者＝１５〜９０：１０〜８５（固形分重量比）である吸水撥油性防汚加工剤であって、（Ａ）成分が、一般式（１）
【化１】
0005256397.tif 000022
［式中、Ｒ1fはパーフルオロアルキル基を示す。Ａは２価の有機基を示す。ｍは１又は２
を示し、ｎは０又は１を示す。但し、ｍ＋ｎ≦２を満たすものとする。Ｙ1+は対イオンを示す。Ｐはリン原子であり、一般式（１）の化合物中のリン含有量は２．２〜７．０重量％の範囲である。］で表される化合物の水性分散液中で、該化合物１００重量部当たり２５０重量部以下の(i) 一般式（２）
【化２】
0005256397.tif 000023
［式中、Ｒ2は水素原子又はメチル基を示す。Ｒ3はエチレン基又は−ＣＯＮＨ−基を示す
。ｉは０又は１を示す。Ｒ4はＣ1-6のアルキレン基を示す。ｋは０又は１を示す。Ｙ2+は対イオンを示す。］で表される化合物又は(ii) １５重量％以上の一般式（２）の化合物と８５重量％以下の一般式（３）
【化３】
0005256397.tif 000024
［式中、Ｒ5は水素原子又はメチル基を示す。Ｒ6及びＲ7は各々Ｃ1-6のアルキレン基を示
す。ｌは１〜１００の整数を示す。ｏは０〜９９の整数を示す。但し、ｌ＋ｏ≦１００を満たすものとする。Ｒ8は水素原子、Ｃ1-6のアルキル基、フェニル基又はフェニル置換Ｃ1-6アルキル基を示す。］で表されるアクリレート化合物を重合させて得られる化合物であり、
（Ｂ）成分が、一般式（４）
【化４】
0005256397.tif 000025
［式中、Ｒ2fはパーフルオロアルキル基を示す。Ｊは２価の有機基を示す。Ｒ9は水素原
子又はメチル基を示す。ｐは１〜１００整数を示す。］で表されるアクリレート化合物３５〜８５重量％、一般式（５）
【化５】
0005256397.tif 000026
［式中、Ｒ10は水素原子又はメチル基を示す。Ｒ11及びＲ12は各々Ｃ1-6のアルキレン基
を示す。ｑは１〜１００の整数を示す。ｒは０〜９９の整数を示す。但し、ｑ＋ｒ≦１００を満たすものとする。Ｒ13は水素原子、Ｃ1-6のアルキル基、フェニル基又はフェニル置換Ｃ1-6アルキル基を示す。］で表されるアクリレート化合物１０〜６０重量％及び一般式（６）
【化６】
0005256397.tif 000027
［式中、Ｒ14は水素原子又はメチル基を示す。Ｒ15はＣ1-6のアルキレン基、−ＣＯＯ−
基又は−ＣＯＮＨ−基を示す。ｓは０又は１を示す。Ｒ16はＣ1-6のアルキレン基を示す。ｔは０〜１００の整数を示す。Ｘは水素原子、Ｃ1-6のアルキル基、ニトリル基、グリシジル基、フェニル置換Ｃ1-6アルキル基、基−ＮＲ17Ｒ18、基−ＳＯ3-・Ｍ+又は基−ＰＯ33-・（Ｍ+）3を示す。Ｒ17及びＲ18は、同一又は異なって、水素原子又はＣ1-6のアルキル基を示す。また、Ｒ17及びＲ18は、これらが結合する窒素原子と共に互いに結合して５〜６員の飽和環を形成してもよい。Ｍ+はアルカリ金属イオン又はアンモニウムイオンを示す。］で表される化合物５〜５０重量％からなる三元共重合体であることを特徴とする吸水撥油性防汚加工剤。
【請求項２】
水性分散液の形態にある請求項１に記載の吸水撥油性防汚加工剤。
【請求項３】
（Ａ）成分及び（Ｂ）成分の総固形分濃度が０．１〜５０重量％である請求項１又は２に記載の吸水撥油性防汚加工剤。
【請求項４】
繊維又は繊維製品へ請求項１に記載の防汚加工剤を付着及び／又は含浸させ、乾燥後、加熱処理を行うことを特徴とする防汚加工剤で処理された繊維又は繊維製品の製造方法。
【請求項５】
請求項１〜３のいずれかに記載の吸水撥油性防汚加工剤で処理された繊維又は繊維製品。
【請求項６】
請求項４に記載の方法で製造される吸水撥油性防汚加工剤で処理された繊維又は繊維製品。
【請求項７】
請求項１〜３のいずれかに記載の吸水撥油性防汚加工剤を充填したスプレー容器。
【発明の詳細な説明】
【技術分野】
【０００１】  本発明は、吸水撥油性防汚加工剤、該防汚加工剤で処理された繊維又は繊維製品及びその製造方法並びにスプレー容器に関する。
【背景技術】
【０００２】  繊維の防汚加工剤には、次の二つのタイプが知られている。【０００３】  一つは、親水性物質を主成分とする吸水性防汚剤である。他の一つは、フッ素系樹脂に親水性物質を組み込んだ撥水撥油性防汚剤である。【０００４】  しかしながら、これらの防汚剤には、種々の欠点がある。【０００５】  前者の吸水性防汚剤は、合成繊維、特にポリエステル繊維に対して防汚効果を発現し得る。ところが、天然繊維及び天然繊維と合成繊維との混紡繊維に対しては、これらの繊維が元来吸水性を有しているために、吸水性防汚剤としての効果を期待できない。【０００６】  後者の撥水撥油性防汚剤は、各種の繊維に対して良好な撥油効果及び防汚効果を発現する。ところが、綿のような吸水性を有する繊維を撥水撥油性防汚剤で処理すると、繊維の吸水性が損なわれて汗を吸わなくなり、繊維の快適性が損なわれる。【０００７】  また、撥水撥油性防汚剤は、撥油性を備えているために、油性汚れが繊維に付着するのを防止又は抑制することができるが、一旦油性汚れが繊維に付着し、それが繊維内部に浸透すると、洗濯により油性汚れを除去することができなくなり、油性汚れの除去に特殊な技術が必要になる。特にワイシャツの襟等に皮脂が付着すると、摩擦等により皮脂が繊維内部に浸透することがあり、このような場合には、一般の家庭での洗濯によって繊維から皮脂汚れを取り除くのが殆ど不可能になる。【０００８】  更に、撥水撥油性防汚剤は、洗濯耐久性に乏しく、繊維の洗濯を繰り返すうちに撥水撥油性防汚剤が繊維表面から脱落し、防汚効果が低下するのが避けられない。
【発明が解決しようとする課題】
【０００９】  本発明は、吸水性及び撥油性を備えた防汚加工剤を提供することを課題とする。
【００１０】  本発明は、皮脂汚れを容易に除去し得る吸水撥油性防汚加工剤を提供することを課題とする。
【００１１】  本発明は、繊維を処理した場合、洗濯を繰り返すことによっても繊維から実質的に脱落することがない防汚加工剤を提供することを課題とする。
【００１２】  本発明は、洗濯耐久性に優れた吸水撥油性防汚加工剤を提供することを課題とする。
【課題を解決するための手段】
【００１３】  本発明者は、上記課題を解決するために鋭意研究を重ねた結果、下記特定の（Ａ）成分と特定の（Ｂ）成分とを特定割合で配合することにより、上記課題を解決できることを見い出した。本発明は、このような知見に基づき完成されたものである。
１．本発明は、（Ａ）成分と（Ｂ）成分とを含有し、（Ａ）成分及び（Ｂ）成分の含有割合が前者：後者＝１５〜９０：１０〜８５（固形分重量比）である吸水撥油性防汚加工剤であって、（Ａ）成分が、一段式（１）
【００１４】
【化７】
0005256397.tif 000002
【００１５】［式中、Ｒ1fはパーフルオロアルキル基を示す。Ａは２価の有機基を示す。ｍは１又は２を示し、ｎは０又は１を示す。但し、ｍ＋ｎ≦２を満たすものとする。Ｙ1+は対イオンを示す。Ｐはリン原子であり、一般式（１）の化合物中のリン含有量は２．２〜７．０重量％の範囲である。］
で表される化合物であるか、
又は上記一般式（１）で表される化合物の水性分散液中で、該化合物１００重量部当たり２５０重量部以下の(i)一般式（２）
【００１６】
【化８】
0005256397.tif 000003
【００１７】［式中、Ｒ2は水素原子又はメチル基を示す。Ｒ3はエチレン基又は−ＣＯＮＨ−基を示す。ｉは０又は１を示す。Ｒ4はＣ1-6のアルキレン基を示す。ｋは０又は１を示す。Ｙ2+は対イオンを示す。］
で表されるアクリレート化合物又は(ii)１５重量％以上の一般式（２）のアクリレート化合物と８５重量％以下の一般式（３）
【００１８】
【化９】
0005256397.tif 000004
【００１９】［式中、Ｒ5は水素原子又はメチル基を示す。Ｒ6及びＲ7は各々Ｃ1-6のアルキレン基を示す。ｌは１〜１００の整数を示す。ｏは０〜９９の整数を示す。但し、ｌ＋ｏ≦１００を満たすものとする。Ｒ8は水素原子、Ｃ1-6のアルキル基、フェニル基又はフェニル置換Ｃ1-6アルキル基を示す。］
で表されるアクリレート化合物を重合させて得られる化合物であり、
（Ｂ）成分が、一般式（４）
【００２０】
【化１０】
0005256397.tif 000005
【００２１】［式中、Ｒ2fはパーフルオロアルキル基を示す。Ｊは２価の有機基を示す。Ｒ9は水素原子又はメチル基を示す。ｐは１〜１００整数を示す。］
で表されるアクリレート化合物３５〜８５重量％、一般式（５）
【００２２】
【化１１】
0005256397.tif 000006
【００２３】
［式中、Ｒ10は水素原子又はメチル基を示す。Ｒ11及びＲ12は各々Ｃ1-6のアルキレン基を示す。ｑは１〜１００の整数を示す。ｒは０〜９９の整数を示す。但し、ｑ＋ｒ≦１００を満たすものとする。Ｒ13は水素原子、Ｃ1-6のアルキル基、フェニル基又はフェニル置換Ｃ1-6アルキル基を示す。］
で表されるアクリレート化合物１０〜６０重量％及び一般式（６）
【００２４】
【化１２】
0005256397.tif 000007
【００２５】［式中、Ｒ14は水素原子又はメチル基を示す。Ｒ15はＣ1-6のアルキレン基、−ＣＯＯ−基又は−ＣＯＮＨ−基を示す。ｓは０又は１を示す。Ｒ16はＣ1-6のアルキレン基を示す。ｔは０〜１００の整数を示す。Ｘは水素原子、Ｃ1-6のアルキル基、ニトリル基、グリシジル基、フェニル置換Ｃ1-6アルキル基、基−ＮＲ17Ｒ18、基−ＳＯ3-・Ｍ+又は基−ＰＯ33-・（Ｍ+）3を示す。Ｒ17及びＲ18は、同一又は異なって、水素原子又はＣ1-6のアルキル基を示す。また、Ｒ17及びＲ18は、これらが結合する窒素原子と共に互いに結合して５〜６員の飽和環を形成してもよい。Ｍ+はアルカリ金属イオン又はアンモニウムイオンを示す。］
で表されるアクリレート化合物５〜５０重量％からなる三元共重合体であることを特徴とする吸水撥油性防汚加工剤である。
２．本発明は、（Ａ）成分が、一般式（１）で表される化合物の水性分散液中で、一般式（１）で表される化合物１００重量部当たり２５０重量部以下のアクリレート化合物を重合させて化合物であって、該アクリレート化合物が(i) 一般式（２）で表されるアクリレート化合物又は(ii) １５重量％以上の一般式（２）のアクリレート化合物と８５重量％以下の一般式（３）で表されるアクリレート化合物との混合物である、上記１に記載の吸水撥油性防汚加工剤である。
３．本発明は、水性分散液の形態にある上記１又は２に記載の吸水撥油性防汚加工剤。
４．本発明は、（Ａ）成分及び（Ｂ）成分の総固形分濃度が０．１〜５０重量％である上記１又は２に記載の吸水撥油性防汚加工剤である。
５．本発明は、繊維又は繊維製品へ上記１〜４のいずれかに記載の防汚加工剤を付着及び／又は含浸させ、乾燥後、加熱処理を行うことを特徴とする防汚加工剤で処理された繊維又は繊維製品の製造方法である。
６．本発明は、上記１〜４のいずれかに記載の吸水撥油性防汚加工剤で処理された繊維又は繊維製品である。
７．本発明は、上記５に記載の方法で製造される吸水撥油性防汚加工剤で処理された繊維又は繊維製品である。
８．本発明は、上記１〜４のいずれかに記載の吸水撥油性防汚加工剤を充填したスプレー容器である。
【発明を実施するための形態】
【００２６】  本発明の吸水撥油性防汚加工剤は、（Ａ）成分及び（Ｂ）成分を、重量比（固形分）で前者：後者＝１５〜９０：１０〜８５の割合で含有するものである。（Ａ）成分及び（Ｂ）成分を、重量比で前者：後者＝３５〜６５：６５〜３５の割合で含有するものが好ましい。（Ａ）成分の含有割合が上記範囲より多くなる場合には、汚れ除去性が低下する。また、（Ａ）成分の含有割合が上記範囲より少なくなると、吸水性を備えた防汚加工剤が得られなくなる。
【００２７】  本発明の吸水撥油性防汚加工剤は、通常（Ａ）成分及び（Ｂ）成分を水性媒体に分散した形態にある。
【００２８】  水性媒体としては、例えば、水又は水と水溶性有機溶剤との混合物等が挙げられる。（Ａ）成分及び（Ｂ）成分の水性媒体への分散を容易にするために、水と水溶性有機溶剤とを併用するのがよい。
【００２９】  使用される水溶性有機溶剤としては、低級アルコール類、多価アルコール類及びそのアルキルエーテル又はアルキルエステル等を例示できる。
【００３０】  低級アルコール類としては、例えばメタノール、エタノール、ｎ−プロパノール、イソプロパノール等が挙げられる。
【００３１】  多価アルコール類としては、例えばエチレングリコール、プロピレングリコール、ジエチレングリコール、ジプロピレングリコール、グリセリン等が挙げられる。
【００３２】  多価アルコール類のアルキルエーテルとしては、例えばエチレングリコールモノメチルエーテル、エチレングリコールモノエチルエーテル、エチレングリコールモノ−ｎ−ブチルエーテル、エチレングリコールモノ−ｔｅｒｔ−ブチルエーテル、プロピレングリコールモノメチルエーテル、プロピレングリコールモノエチルエーテル、ジエチレングリコールモノメチルエーテル、ジプロピレングリコールモノメチルエーテル等が挙げられる。
【００３３】  多価アルコール類のアルキルエステルとしては、例えばプロピレングリコールアセテート等が挙げられる。
【００３４】  水溶性有機溶媒の使用量は、水に対して通常５〜５０重量％、好ましくは１０〜３０重量％である。
【００３５】  本発明の吸水撥油性防汚加工剤中の（Ａ）成分及び（Ｂ）成分の総固形分濃度は、通常０．１〜５０重量％、好ましくは１〜３０重量％である。
【００３６】 （Ａ）成分
本発明の（Ａ）成分は、下記に示す(A-1)又は(A-2)である。
【００３７】  (A-1) 上記一般式（１）で表される化合物
(A-2) 上記一般式（１）で表される化合物の水性分散液中で、(i) 一般式（２）で表されるアクリレート化合物又は(ii) 一般式（２）のアクリレート化合物と一般式（３）で表されるアクリレート化合物との混合物を重合させて得られる化合物。
【００３８】  まず、(A-1)につき説明する。
【００３９】  上記一般式（１）において、Ｒ1fで示されるパーフルオロアルキル基としては、例えばＣ6-18のパーフルオロアルキル基であり、具体的にはＣＦ3（ＣＦ2）5−、ＣＦ3（ＣＦ2）6−、ＣＦ3（ＣＦ2）7−、ＣＦ3（ＣＦ2）8−、ＣＦ3（ＣＦ2）9−、ＣＦ3（ＣＦ2）10−、ＣＦ3（ＣＦ2）11−、ＣＦ3（ＣＦ2）12−、ＣＦ3（ＣＦ2）13−、ＣＦ3（ＣＦ2）14−、ＣＦ3（ＣＦ2）15−、ＣＦ3（ＣＦ2）１６−、ＣＦ3（ＣＦ2）17−、（ＣＦ3）2ＣＦ（ＣＦ2）6−等が挙げられる。
【００４０】  Ａで示される２価の有機基としては、例えば−（ＣＨ2）ｘ−、−ＳＯ2Ｎ（Ｒ17）−（ＣＨ2）ｘ−、−（ＣＨ2）ｘ−ＣＨ（ＯＨ）−（ＣＨ2）ｘ−等が挙げられる。ここでｘは１〜６の整数、Ｒ17はＣ1-6のアルキル基を示す。これらの中で、−（ＣＨ2）2−、−ＳＯ2Ｎ（Ｃ2Ｈ5）−（ＣＨ2）2−、−ＣＨ2ＣＨ（ＯＨ）ＣＨ2−が好ましい。
【００４１】  Ｙ1+で示される対イオンとしては、例えばリチウムイオン、ナトリウムイオン、カリウムイオン等の１価の金属イオン、ＮＨ4+等の有機アミン類等のアルカリ性イオン等が挙げられる。
【００４２】  一般式（１）で表される化合物の具体例としては、例えば下記の化合物を挙げることができる。
【００４３】
【化１３】
0005256397.tif 000008
【００４４】  一般式（１）の化合物中のリン含有量は、通常２．２〜７．０重量％、好ましくは２．５〜５．０重量％の範囲である。
【００４５】  (A-1)は、公知の化合物であり、本発明では該化合物をそのまま（Ａ）成分として配合してもよいし、該化合物の水性分散液を（Ａ）成分として配合してもよい。
【００４６】  一般式（１）で表される化合物の水性分散液を用いる場合、分散液中における一般式（１）で表される化合物の濃度は、通常０．１〜５０重量％、好ましくは１〜３０重量％である。
【００４７】  一般式（１）で表される化合物の水性媒体への分散は、例えば撹拌下、好ましくは５０〜９０℃の温水に一般式（１）で表される化合物を分散させることにより行われる。
【００４８】  本発明において、(A-1)は、本発明防汚加工剤の撥油性、洗濯耐久性及び水分散安定性に寄与する。
【００４９】  次に、(A-2)につき説明する。
【００５０】  (A-2)は、上記一般式（１）で表される化合物の水性分散液中で、(i) 一般式（２）で表されるアクリレート化合物又は(ii) 一般式（２）のアクリレート化合物と一般式（３）で表されるアクリレート化合物との混合物を重合させて得られる化合物である。これらアクリレート化合物の使用量は、水性分散液中の一般式（１）で表される化合物１００重量部当たり、通常２５０重量部以下、好ましくは５０〜２００重量部、より好ましくは１００〜２００重量部、更に好ましくは１２０〜１８０重量部とする。また、一般式（２）のアクリレート化合物と一般式（３）で表されるアクリレート化合物との混合物を用いる場合、前者が混合物全量中に１５重量％以上、好ましくは３０〜７０重量％、より好ましくは５０〜７０重量％含まれるように使用する。
【００５１】  一般式（２）において、Ｒ4で示されるＣ1-6のアルキレン基としては、具体的にはメチレン基、エチレン基、トリメチレン、２−メチルトリメチレン、２，２−ジメチルトリメチレン、１−メチルトリメチレン、メチルメチレン、エチルメチレン、テトラメチレン、ペンタメチレン、ヘキサメチレン基等の炭素数１〜６の直鎖又は分枝鎖状アルキレン基を例示できる。
【００５２】  一般式（２）において、Ｙ2+で示される対イオンとしては、一般式（１）におけるＹ1+で示される対イオンと同じものを例示できる。
【００５３】  一般式（３）において、Ｒ8で示されるＣ1-6のアルキル基としては、例えばメチル、エチル、プロピル、イソプロピル、ブチル、イソブチル、ｔｅｒｔ−ブチル、ペンチル、ヘキシル基等の炭素数１〜６の直鎖又は分枝鎖状アルキル基を挙げることができる。フェニル置換Ｃ1-6アルキル基としては、例えばベンジル、２−フェニルエチル、１−フェニルエチル、３−フェニルプロピル、４−フェニルブチル、５−フェニルペンチル、６−フェニルヘキシル、１，１−ジメチル−２−フェニルエチル、２−メチル−３−フェニルプロピル、ジフェニルメチル、２，２−ジフェニルエチル基等のフェニル基が１〜２個置換した炭素数１〜６の直鎖又は分枝鎖状アルキル基を挙げることができる。
【００５４】  一般式（３）において、Ｒ6及びＲ7で示されるＣ1-6のアルキレン基としては、例えば前記Ｒ4で示されるＣ1-6のアルキレン基と同じものを挙げることができる。
【００５５】  一般式（２）で表されるアクリレート化合物の具体例としては、例えば、ビニルスルホン酸ナトリウム、アリルスルホン酸ナトリウム、メタリルスルホン酸ナトリウム、２−アクリロイルアミノ−２−メチル−１−プロパンスルホン酸のアンモニウム塩等を挙げることができる。
【００５６】  一般式（３）で表されるアクリレート化合物の具体例としては、例えば下記の化合物を挙げることができる。
【００５７】
【化１４】
0005256397.tif 000009
【００５８】  (A-2)は、上記一般式（１）で表される化合物の水性分散液中で、一般式（２）で表されるアクリレート化合物又は一般式（２）で表されるアクリレート化合物及び一般式（３）で表されるアクリレート化合物の混合アクリレート化合物を重合させることにより製造される。
【００５９】  重合は、公知の重合方法を採用して行われ、例えばラジカル重合、レドックス重合等を適用できる。例えば、有機過酸化物、アゾ化合物、過硫酸塩等の公知の重合開始剤を用いて重合反応を行うことができる。重合開始剤は、一般式（２）及び／又は（３）で表されるアクリレート化合物に対して、通常０．１〜１０重量％、好ましくは０．１〜５重量％使用するのがよい。重合反応の反応温度は、通常３０〜９０℃、好ましくは４０〜８０℃であり、反応時間は一般に１〜６時間である。
【００６０】  重合反応の反応系内には、重合調節剤を存在させて、生成する重合物の分子量を調節してもよい。重合調節剤としては、公知のものを広く使用でき、例えばｎ−オクチルメルカプタン、チオグリセロール等を挙げることができる。重合調節剤の使用量は、得られる重合物の分子量に応じて適宜選択すればよい。
【００６１】  また、重合は、γ線等の電離性放射線を照射することにより行ってもよい。
【００６２】  上記重合により得られる重合物の数平均分子量は、通常５０００〜５０万、好ましくは１万〜３０万である。
【００６３】  (A-2)の化合物は、重合反応終了後、反応液から通常の単離手段、例えば蒸発乾固等により、単離することができる。
【００６４】  本発明においては、（Ａ）成分として単離された(A-2)をそのまま使用してもよいし、単離された(A-2)を水性媒体に分散させて使用してもよいし、或いは上記重合反応後の反応液をそのまま使用してもよい。
【００６５】  (A-2)の化合物の水性分散液を用いる場合、分散液中における(A-2)の化合物の濃度は、通常０．１〜５０重量％、好ましくは１〜３０重量％である。
【００６６】  (A-2)は、(A-1)が発現する撥油性、洗濯耐久性及び水分散安定性を阻害させないで、更に優れた吸水性及び汚れ除去性を付与する作用を有している。
【００６７】  （Ｂ）成分
本発明の（Ｂ）成分は、一般式（４）で表されるアクリレート化合物３５〜８５重量％、一般式（５）で表されるアクリレート化合物１０〜６０重量％及び一般式（６）で表されるアクリレート化合物５〜５０重量％から得られる三元共重合体である。この三元共重合体中の上記三成分の構成割合は、原料として使用されるモノマーの配合割合と同じである。これら３種のアクリレート化合物の含有割合が必須であり、本発明防汚加工剤の撥油性及び汚れ除去性を更に改善することができる。
【００６８】  一般式（４）において、Ｒ2fで示されるパーフルオロアルキル基としては、一般式（１）におけるＲ1fで示されるパーフルオロアルキル基と同じものを例示でき、ＣＦ3（ＣＦ2）7−、（ＣＦ3）2ＣＦ（ＣＦ2）6−等が好ましい。
【００６９】  一般式（４）において、Ｊで示される２価の有機基としては、一般式（１）におけるＡで示される２価の有機基と同じものを例示できる。
【００７０】  一般式（４）で表されるアクリレート化合物の具体例としては、例えば下記の化合物を挙げることができる。
【００７１】
【化１５】
0005256397.tif 000010
【００７２】  一般式（５）において、Ｒ11及びＲ12で示されるＣ1-6のアルキレン基としては、例えば前記Ｒ4で示されるＣ1-6のアルキレン基と同じものを挙げることができる。
【００７３】  一般式（５）において、Ｒ13で示されるＣ1-6のアルキル基としては、例えば前記Ｒ8で示されるＣ1-6のアルキル基と同じものを挙げることができる。
【００７４】  一般式（５）において、Ｒ13で示されるフェニル置換Ｃ1-6のアルキル基としては、例えば前記Ｒ8で示されるフェニル置換Ｃ1-6のアルキル基と同じものを挙げることができる。
【００７５】  一般式（５）で表されるアクリレート化合物の具体例としては、例えば下記の化合物を挙げることができる。
【００７６】
【化１６】
0005256397.tif 000011
【００７７】  一般式（６）において、Ｒ15及びＲ16で示されるＣ1-6のアルキレン基としては、例えば前記Ｒ4で示されるＣ1-6のアルキレン基と同じものを挙げることができる。
【００７８】  一般式（６）において、Ｘで示されるＣ1-6のアルキル基としては、例えば一般式（３）においてＲ4で示されるＣ1-6のアルキル基と同じものを挙げることができる。
【００７９】  一般式（６）において、Ｍ+で示されるアルカリ金属イオンとしては、例えばリチウムイオン、ナトリウムイオン、カリウムイオン等が挙げられる。
【００８０】  一般式（６）で表される化合物の具体例としては、例えば酢酸ビニル、アクリル酸アルキルエステル（例えばアクリル酸メチル、アクリル酸エチル等）、メタクリル酸アルキルエステル（例えばメタクリル酸メチル、メタクリル酸エチル等）、ダイアセトンアクリルアミド、アクリロニトリル、メタクリロニトリル、ビニルアルキルエーテル、ビニルアルキルケトン、Ｎ−ビニル−２−ピロリドン、グリシジルアクリレート、グリシジルメタクリレート、カルボキシル基を有する重合性カルボン酸（例えばアクリル酸、メタクリル酸等）、重合性カルボン酸のアルキレンオキサイド付加物、重合性カルボン酸のアミド、重合性スルホン酸及びそのアミド又はこれらの塩、水酸基含有重合性化合物、重合性のリン酸重合体等を例示できる。
【００８１】  重合性カルボン酸のアルキレンオキサイド付加物としては、例えば以下のものを挙げることができる。
【００８２】  ＣＨ2＝Ｃ（ＣＨ3）ＣＯＯ（ＣＨ2ＣＨ2Ｏ）Ｈ
ＣＨ2＝Ｃ（ＣＨ3）ＣＯＯ（ＣＨ2ＣＨ2Ｏ）2Ｈ
ＣＨ2＝ＣＨＣＯＯ（ＣＨ2ＣＨ2Ｏ）Ｈ
ＣＨ2＝ＣＨＣＯＯ（ＣＨ2ＣＨ2Ｏ）2Ｈ
ＣＨ2＝Ｃ（ＣＨ3）ＣＯＯ（ＣＨ2ＣＨ2Ｏ）ＣＨ3
ＣＨ2＝Ｃ（ＣＨ3）ＣＯＯ（ＣＨ2ＣＨ2Ｏ）2ＣＨ3
ＣＨ2＝ＣＨＣＯＯ（ＣＨ2ＣＨ2Ｏ）ＣＨ3
ＣＨ2＝ＣＨＣＯＯ（ＣＨ2ＣＨ2Ｏ）2ＣＨ3
更に、重合性カルボン酸のアミドとしては、例えばＮ−メチロールアクリルアミド等を、重合性スルホン酸及びそのアミド又はこれらの塩としては、例えば２−アクリロイルアミノ−２−メチル−１−プロパンスルホン酸アンモニウム塩等を、水酸基含有重合性化合物としては、例えば２−ヒドロキシエチルアクリレート、２−ヒドロキシエチルメタクリレート等を、重合性のリン酸重合体としては、例えばモノ（２−メタクリロイルオキシエチル）アシッドホスフェート等を各々挙げることができる。
【００８３】  本発明の（Ｂ）成分は、上記一般式（４）で表されるアクリレート化合物、一般式（５）で表されるアクリレート化合物及び一般式（６）で表されるアクリレート化合物の三成分を共重合させることにより製造される。
【００８４】  本発明の（Ｂ）成分は、一般式（４）で表されるアクリレート化合物４０〜６５重量％、一般式（５）で表されるアクリレート化合物３０〜４５重量％及び一般式（６）で表されるアクリレート化合物５〜１５重量％から得られる三元共重合体であるのが好ましい。
【００８５】  共重合は、公知の重合方法、例えばラジカル重合、レドックス重合等を採用して行われる。例えば、水性媒体中、有機過酸化物、アゾ化合物、過硫酸塩等の公知の重合開始剤を用いて重合反応を行うことができる。
【００８６】  水性媒体としては、例えば、水又は水と水溶性有機溶剤との混合物等が挙げられる。水と水溶性有機溶剤との混合物を使用する場合、水溶性有機溶媒の使用量は、水に対して通常５〜５０重量％、好ましくは１０〜３０重量％とするのがよい。
【００８７】  水溶性有機溶剤としては、低級アルコール類、多価アルコール類及びそのアルキルエーテル又はアルキルエステル等を例示できる。
【００８８】  低級アルコール類としては、例えばメタノール、エタノール、ｎ−プロパノール、イソプロパノール等が挙げられる。
【００８９】  多価アルコール類としては、例えばエチレングリコール、プロピレングリコール、ジエチレングリコール、ジプロピレングリコール、グリセリン等が挙げられる。
【００９０】  多価アルコール類のアルキルエーテルとしては、例えばエチレングリコールモノメチルエーテル、エチレングリコールモノエチルエーテル、エチレングリコールモノ−ｎ−ブチルエーテル、エチレングリコールモノ−ｔｅｒｔ−ブチルエーテル、プロピレングリコールモノメチルエーテル、プロピレングリコールモノエチルエーテル、ジエチレングリコールモノメチルエーテル、ジプロピレングリコールモノメチルエーテル等が挙げられる。
【００９１】  多価アルコール類のアルキルエステルとしては、例えばプロピレングリコールアセテート等が挙げられる。
【００９２】  重合開始剤は、一般式（４）〜（６）で表されるアクリレート化合物に対して、通常０．１〜１０重量％、好ましくは０．１〜０．３重量％使用するのがよい。重合反応の反応温度は、通常３０〜９０℃、好ましくは４０〜８０℃であり、反応時間は一般に１〜６時間である。
【００９３】  重合反応の反応系内には、重合調節剤を存在させて、生成する重合物の分子量を調節してもよい。重合調節剤としては、公知のものを広く使用でき、例えばｎ−オクチルメルカプタン、チオグリセロール等を挙げることができる。重合調節剤の使用量は、得られる重合物の分子量に応じて適宜選択すればよい。
【００９４】  また、重合は、γ線等の電離性放射線を照射することにより行ってもよい。
【００９５】  上記共重合により得られる共重合物の数平均分子量は、通常５０００〜５０万、好ましくは１万〜３０万である。
【００９６】  上記で得られる三元共重合体は、重合反応終了後、反応液から通常の単離手段、例えば蒸発乾固、沈殿等により、単離することができる。
【００９７】  本発明においては、単離された三元共重合体をそのまま使用してもよいし、単離された三元共重合体を水性媒体に分散させて使用してもよいし、或いは上記重合反応後の反応液をそのまま（Ｂ）成分として使用してもよい。
【００９８】  三元共重合体の水性分散液を用いる場合、分散液中における三元共重合体の濃度は、通常０．１〜５０重量％、好ましくは１〜３０重量％である。
【００９９】 その他の成分
本発明の吸水撥油性防汚加工剤は、（Ａ）成分及び（Ｂ）成分の他に、公知の吸水剤、撥油剤、帯電防止剤、染料安定剤、防皺剤等を含有することができる。
【０１００】 本発明防汚加工剤の製造
本発明の吸水撥油性防汚加工剤は、（Ａ）成分及び（Ｂ）成分、更に必要に応じて各種添加剤を混合することにより製造される。混合は、公知の方法に従って行うことができる。
【０１０１】 本発明防汚加工剤の使用
本発明防汚加工剤は、防汚加工すべき繊維又は繊維製品に付着又は含浸させて使用される。本発明防汚加工剤は、希釈することなくそのまま使用することもできるが、使用形態に応じて更に水、アルコール（例えばエチルアルコール、イソプロピルアルコール等）の水溶性有機溶媒等の溶媒で希釈して使用することができる。
【０１０２】  繊維又は繊維製品へ本発明防汚加工剤を付着及び／又は含浸させるに当っては、公知の方法、例えば浸漬法、スプレー法、コーティング法（刷毛、スポンジ等を用いて塗布する方法を含む）等の各種の方法を広く適用することができる。
【０１０３】  浸漬法に従えば、本発明防汚加工剤を含有する処理液中に処理すべき繊維又は繊維製品を浸漬すればよい。コーティング法に従えば、本発明防汚加工剤を含有する処理液を繊維又は繊維製品にコーティングすればよい。スプレー法に従えば、本発明防汚加工剤を含有する処理液を繊維又は繊維製品にスプレーすればよい。
【０１０４】  以下、浸漬法について詳述する。
【０１０５】  処理液中の（Ａ）成分及び（Ｂ）成分の濃度は、処理液の絞り率と必要とする担持量より算出した濃度に設定すればよい。
【０１０６】  上記処理液を構成する溶媒としては有機溶媒でも差し支えないが、安全面、価格面等を考慮すれば水を溶媒にするのが好ましい。
【０１０７】  上記処理液の繊維又は繊維製品に対する浸透時間は充分に速く、浸漬時間、浴温度に特に制限はない。通常、浸漬時間０．１秒〜３００秒、浴温は１０〜４０℃で行われる。絞りは加工する製品によって異なり、各々に適当な絞り方法、絞り率が採用できる。通常、均一な絞り率になるようマングル等で絞るのがよい。
【０１０８】  （Ａ）成分及び（Ｂ）成分の付着又は含浸量は、生地重量に対して、（Ａ）成分及び（Ｂ）成分の合計量で、通常０．１〜２０％、好ましくは０．５〜１０％、より好ましくは１〜５％がよい。
【０１０９】  浸漬、絞りを行った後、乾燥を行う。工業的には、乾燥温度は常温〜２００℃、時間は温度に応じて選定すればよい。乾燥手段は、乾燥温度は常温〜２００℃の範囲内である限り、つり干し乾燥、熱風乾燥、プレス乾燥及びアイロンによる乾燥のいずれであってもよい。
【０１１０】  本発明においては、繊維又は繊維製品に本発明防汚加工剤を固着させるために加熱処理を行う。加熱温度及び加熱時間は、本発明防汚加工剤に含まれる（Ａ）成分及び（Ｂ）成分の種類等により異なり、一概には言えない。加熱温度は、通常１００〜２５０℃、好ましくは１２０〜２００℃、更に好ましくは１４０〜１６０℃であり、加熱時間は、一般に１秒〜１時間である。加熱手段は、加熱温度は１００〜２５０℃の範囲内である限り、熱風乾燥、プレス乾燥及びアイロンによる乾燥のいずれであってもよい。
【０１１１】  尚、乾燥温度が高い場合には、乾燥処理と加熱処理とを同時に行うことができる。
【０１１２】  本発明防汚加工剤で処理する際に、形態安定加工樹脂及びその触媒、柔軟剤、カルボキシメチルセルロース等の糊剤等を併用してもよい。
【０１１３】  また、耐久性向上の目的で、本発明防汚加工剤で繊維又は繊維製品を処理する際に、適当な架橋剤、例えばブロックイソシアネートの分散物等を用い、キュアリングを行ってもよい。
【０１１４】 本発明防汚加工剤で処理された繊維又は繊維製品
本発明における繊維は、合成繊維、再生繊維及び天然繊維のいずれでもよい。
【０１１５】  合成繊維としては、公知のものを広く使用でき、例えばポリエステル、ナイロン、アクリル、アセテート等が挙げられる。
【０１１６】  再生繊維としては、公知のものを広く使用でき、例えばレーヨン等が挙げられる。
【０１１７】  天然繊維としては、公知のものを広く使用でき、例えば木綿、麻、ウール、絹等が挙げられる。木綿には、原綿そのものの他、苛性マーセル化した木綿、液体アンモニアで処理した木綿等が包含される。
【０１１８】  本発明の繊維は、上記各種繊維の混紡であってもよい。
【０１１９】  また、本発明の繊維には、上記繊維の一次加工品、例えば糸、紐、ロープ、織物、編物、不織布、紙等が包含される。
【０１２０】  本発明において、繊維製品とは、上記繊維を更に加工したもの、例えば外衣、中衣、内衣等の衣料、寝装品、インテリア、生活雑貨品、車の内装品等の製品を意味する。具体的にはコート、ジャケット、ズボン、スカート、ワイシャツ、ニットシャツ、ブラウス、ナイトウエアー、肌着、セーター、サポーター、靴下、タイツ、ストッキング、帽子、スカーフ、服の裏地、服の芯地、服の中綿、作業着、ユニフォーム、学童用制服等の衣料；布団地、布団綿、布団カバー、シーツ、枕カバー等の寝装品；マット、カーテン、カーペット等のインテリア；タオル、ハンカチ、ふきん等の生活雑貨品；シート、シートカバー、ハンドルカバー等の自動車の内装品等の製品を例示できる。また、本発明の繊維製品には、例えば壁布、フロア外張り等の産業資材分野で使用される繊維製品の形態のものも包含される。
【０１２１】 本発明防汚加工剤が充填されたスプレー容器
スプレー容器の形状は、特に限定がなく、公知のものでよい。例えば、代表的なものとして、トリガー式スプレーボトル、アトマイザー、霧吹き機、スプレー缶等を例示できる。
【０１２２】  本発明防汚加工剤をスプレー容器に充填するに当たっては、特に限定がなく、公知の方法を採用すればよい。
【０１２３】  本発明のスプレー容器を使用するに際しては、従来のスプレーと同様の方法で使用することができる。例えば、防汚処理すべき繊維又は繊維製品にスプレーにて本発明防汚加工剤を所定量噴霧すればよい。
【発明の効果】
【０１２４】  本発明防汚加工剤は、吸水性及び撥油性を備えている。
【０１２５】  本発明防汚加工剤で繊維又は繊維製品を処理しておくと、繊維又は繊維製品に付着した皮脂汚れを、一般の家庭での洗濯により容易に除去することができる。
【０１２６】  本発明防汚加工剤は、洗濯耐久性に優れている。従って、本発明防汚加工剤で処理された繊維又は繊維製品を繰り返し洗濯することによっても、本発明防汚加工剤が繊維又は繊維製品から実質的に脱落することがなく、防汚加工剤としての上記性能を長期間に亘って発揮することができる。
【実施例】
【０１２７】  以下に実施例を掲げて、本発明をより一層明らかにする。【０１２８】  以下の実施例及び比較例において、使用する（Ａ）成分及び（Ｂ）成分は、以下の通りである。【０１２９】  （Ａ）成分を次のようにして調製した。【０１３０】  ▲１▼  ２−パーフルオロオクチルエチルアルコール５７０ｇ及び無水リン酸３０ｇを７０℃で６時間反応させ、反応生成物（リン含有量４．４重量％）を得た。次に、この反応生成物に２８重量％アンモニア水１００ｇ、エチレングリコールモノ−ｔｅｒｔ−ブチルエーテル４００ｇ及びイオン交換水９００ｇを加え、６０℃に加温して、固形分濃度３０重量％の分散液を得た。この分散液を以下「ＦＡ−Ｐ１」という。【０１３１】  ▲２▼  ２−パーフルオロオクチルエチルアルコール４８０ｇ及び無水リン酸１２０ｇを７０℃で６時間反応させ、反応生成物（リン含有量８．７重量％）を得た。次に、この反応生成物に２８重量％アンモニア水１００ｇ、エチレングリコールモノ−ｔｅｒｔ−ブチルエーテル４００ｇ及びイオン交換水９００ｇを加え、６０℃に加温して、固形分濃度３０重量％の分散液を得た。この分散液を以下「ＦＡ−Ｐ２」という。【０１３２】  ▲３▼  Ｎ−パーフルオロオクチルスルホニル−Ｎ−エチル−アミノエチルアルコール５３４ｇ及び無水リン酸６６ｇを７０℃で６時間反応させ、反応生成物（リン含有量２．６重量％）を得た。次に、この反応生成物に２８重量％アンモニア水１００ｇ、イソプロピルアルコール４００ｇ及びイオン交換水９００ｇを加え、６０℃に加温して、固形分濃度３０重量％の分散液を得た。この分散液を以下「ＦＯＳ−Ｐ」という。【０１３３】  一般式（２）のアクリレート化合物として、下記のものを使用した。
ＴＢＡＳ：２−アクリロイルアミノ−２−メチル−１−プロパンスルホン酸アンモニウム塩
ＳＶＳ：ビニルスルホン酸ナトリウム
一般式（３）のアクリレート化合物として、下記のものを使用した。
Ｍ−２３０Ｇ：ＣＨ2＝Ｃ（ＣＨ3）ＯＣＯ（ＣＨ2ＣＨ2Ｏ）23ＣＨ3
Ｍ−９０Ｇ：ＣＨ2＝Ｃ（ＣＨ3）ＯＣＯ（ＣＨ2ＣＨ2Ｏ）9ＣＨ3
上記▲１▼で得られたＦＡ−Ｐ１  ３００ｇ、ＴＡＢＳ  ６３ｇ、Ｍ−２３０Ｇ２７ｇ、イオン交換水１６４ｇ及びｎ−オクチルメルカプタン１．８ｇを１リットルのセパラブルフラスコに仕込み、窒素置換中で１時間攪拌を行った後、４０℃に加温し、過硫酸アンモニウム１．２ｇ及び３５重量％重亜硫酸ナトリウム水溶液４３ｇを添加し、４０〜４５℃で４時間かけてレドックス重合を行った。得られた分散液を「Ａ１」という。【０１３４】  上記と同様の方法で、各種分散液（Ａ２〜Ａ８）を得た。但し、Ａ４は、▲１▼で得られた水分散液そのものである。【０１３５】  Ａ９は、ＴＢＡＳとＭ−２３０Ｇとの共重合体を▲１▼で得られる水分散液に単に混合した組成物である。尚、ＴＢＡＳとＭ−２３０Ｇとの共重合体は、ＦＡ−Ｐ１を使用しない以外は、上記と同様の条件で製造した。【０１３６】  尚、使用した水性分散液の種類及び使用量並びにアクリレート化合物の種類及び使用量を表１に示す。表１における固形分重合比率は、水分散液中の固形分と共重合させるアクリレート化合物との重量比率である。【０１３７】
【表１】
0005256397.tif 000012
【０１３８】  （Ｂ）成分を次のようにして調製した。【０１３９】  一般式（４）のアクリレート化合物として、下記のものを使用した。
ＦＡ−Ｍ：Ｃ8Ｆ17ＣＨ2ＣＨ2ＯＣＯＣ（ＣＨ3）＝ＣＨ2
一般式（５）のアクリレート化合物として、下記のものを使用した。
Ｍ−２３０Ｇ：ＣＨ2＝Ｃ（ＣＨ3）ＯＣＯ（ＣＨ2ＣＨ2Ｏ）23ＣＨ3
Ｍ−９０Ｇ：ＣＨ2＝Ｃ（ＣＨ3）ＯＣＯ（ＣＨ2ＣＨ2Ｏ）9ＣＨ3
一般式（６）のアクリレート化合物として、下記のものを使用した。
ＡＮ：アクリロニトリル
Ｎ−ＭＡＮ：Ｎ−メチロールアクリルアミド
ＦＡ−Ｍ  １０８ｇ、Ｍ−２３０Ｇ  ５４ｇ、ＡＮ  １８ｇ、イソプロピルアルコール１８０ｇ、イオン交換水２３７ｇ及びｎ−オクチルメルカプタン１．８ｇを１リットルのセパラブルフラスコに仕込み、窒素置換中で１時間攪拌を行った後、４０℃に加温し、２，２’−アゾビス（２−アミジノプロパン）二塩酸塩（アゾ系化合物）１．２ｇを添加し、５０〜５５℃で６時間かけてラジカル重合を行った。得られた分散液を「Ｂ１」という。分散液中の固形分濃度は３０重量％であった。【０１４０】  上記と同様の方法で、各種分散液（Ｂ２〜Ｂ７）を得た。分散液中の固形分濃度は、いずれも３０重量％であった。【０１４１】
【表２】
0005256397.tif 000013
【０１４２】  実施例１〜実施例６
上記で得られた（Ａ）成分（水性分散液）及び（Ｂ）成分（水性分散液）を、両者の配合割合が固形分比で表３に示す割合になるように配合し、本発明の防汚加工剤を製造した。【０１４３】  比較例１〜比較例１１
上記で得られた（Ａ）成分（水性分散液）及び（Ｂ）成分（水性分散液）を、両者の配合割合が固形分比で表３又は表４に示す割合になるように配合し、比較のための防汚加工剤を製造した。【０１４４】
【表３】
0005256397.tif 000014
【０１４５】
【表４】
0005256397.tif 000015
【０１４６】  試験例１
実施例１〜６及び比較例１〜１１の防汚加工剤の性能を、以下の方法で調べた。【０１４７】  実施例１〜６及び比較例１〜１１の各防汚加工剤を、固形分濃度が１．５重量％になるようにイオン交換水で希釈した。この希釈液に綿ブロード布を１分間浸漬し、２本のゴムローラーの間で綿ブロード布を絞って絞り率８０％とした。次いで１００℃で３分間乾燥し、更に１６０℃で１分間熱処理して、防汚処理を行った。【０１４８】  上記防汚処理された各綿ブロード布を洗濯前試験布とした。更にこれらの試験布を、洗剤（商品名：アタック、花王（株）製）を使用し、ＪＩＳ  Ｌ−０２１７  １０３法（但し、水洗として１５分間のオーバーフローを行う）にて１５回洗濯を繰返し、洗濯１５回試験布とした。また、洗濯前試験布を同様に３０回洗濯を繰返し、洗濯３０回試験布とした。【０１４９】  （１）吸水性
防汚処理された長さ３０ｃｍ、巾２．５ｃｍの綿ブロード布（洗濯前試験布、洗濯１５回試験布及び洗濯３０回試験布）の下部０．５ｃｍに水を浸漬し、１０分後に水が吸い上げられた長さを測定する（バイレック法）ことで、吸水性を評価した。【０１５０】  （２）撥油性
表５に示す各種の試験溶液を綿ブロード布（洗濯前試験布、洗濯１５回試験布及び洗濯３０回試験布）の上に三ヶ所滴下し、３分間で浸透・湿潤しない試験溶液を判別し、その試験溶液について予め付与されている数値で撥油性の評価を行った。【０１５１】
【表５】
0005256397.tif 000016
【０１５２】  （３）皮脂汚れ除去性
４０℃に加温し、溶解した市販のラード（牛脂）を、綿ブロード布（洗濯前試験布、洗濯１５回試験布及び洗濯３０回試験布）に２滴滴下し、その上にガラス板を置き、数秒間押しつけた。ガラス板を取り外し、３６℃の雰囲気中で２時間放置した後、家庭用洗濯機で綿ブロード布を洗濯し（洗剤（商品名：アタック、花王（株）製）、洗剤濃度０．７５ｇ／ｌ、浴比１：５０）、４０℃で１５分間洗濯、すすぎ１５分）、遠心脱水後、風乾した。【０１５３】  乾燥した綿ブロード布につき、残存するシミの状態を下記表６に示す判定標準表と比較し、該当する判定数をもって、皮脂汚れ除去性を評価した。【０１５４】
【表６】
0005256397.tif 000017
【０１５５】  結果を表７に示す。【０１５６】
【表７】
0005256397.tif 000018
【０１５７】  試験例２
綿ブロード布の代わりにポリエステル繊維／綿混紡布（比率５０／５０）を用い、上記試験例１と同様にして、吸水性、撥油性及び皮脂汚れ除去性を調べた。【０１５８】  結果を表８に示す。【０１５９】
【表８】
0005256397.tif 000019
【０１６０】  試験例３
実施例１〜６及び比較例１〜１１の防汚加工剤の性能を、以下の方法で調べた。【０１６１】  実施例１〜６及び比較例１〜１１の各防汚加工剤を、固形分濃度が３重量％になるようにイオン交換水で希釈した。この希釈液をトリガー式スプレーボトルに入れ、綿ブロード布に均一にスプレー（付着量：生地重量に対して３０％）し、常温で２時間吊り干し乾燥後、アイロン（温度：高目盛）で均一に熱処理を行い、防汚処理を行った。【０１６２】  上記防汚処理された各綿ブロード布を洗濯前試験布とした。更にこれらの試験布を、洗剤（商品名：アタック、花王（株）製）を使用し、ＪＩＳ  Ｌ−０２１７  １０３法（但し、水洗として１５分間のオーバーフローを行う）にて１５回洗濯を繰返し、洗濯１５回試験布とした。また、洗濯前試験布を同様に３０回洗濯を繰返し、洗濯３０回試験布とした。【０１６３】  上記試験例１と同様にして、吸水性、撥油性及び皮脂汚れ除去性を調べた。【０１６４】  結果を表９に示す。【０１６５】
【表９】
0005256397.tif 000020
【０１６６】  試験例４
綿ブロード布の代わりにポリエステル繊維／綿混紡布（比率５０／５０）を用い、上記試験例３と同様にして、吸水性、撥油性及び皮脂汚れ除去性を調べた。【０１６７】  結果を表１０に示す。【０１６８】
【表１０】
0005256397.tif 000021